(57)【要約】  患者の解剖学的形状に使用されてギプス材料と重ねられるギプス下ライナーに関する。長い布は対向する２面とこの対向する２面を分離状態で連結する中間のスペーサー領域を有する。ライナーは、疎水性、軽量性、通気性及びこのライナーの長期間の使用により、水分及び細菌による虚脱と分解に対する耐性を高めるために、少なくとも一部が、疎水性、耐水性単繊維の糸で構成される。ライナーは長手方向及び幅方向の両方で十分な伸縮性を有しており、使用時にしわが寄ることなく解剖学的形状でギプス下ライナーを適合しやすくする。【選択図】図１
2009513281.tif 000002
【特許請求の範囲】
【請求項１】
患者の解剖学的形状に使用されてギプス材料と重ねられるギプス下ライナーであって、
（ａ）対向する２面と該対向する２面を分離状態で連結する中間スペーサー領域とを有する長い布地を含み、
（ｂ）前記ライナーは、疎水性、軽量性、通気性及び嵩減少抵抗性を高め、該ライナーの長期間の使用による湿気及び細菌による虚脱と分解に対する耐性を高めるために、少なくとも一部が、疎水性、耐水性単繊維の糸で構成され、
（ｃ）前記ライナーは長手方向及び幅方向の両方で十分な伸縮性を有し、使用時にしわが寄ることなく解剖学的形状で前記ギプス下ライナーを適合しやすくするものである、
ギプス下ライナー。
【請求項２】
前記糸は、ポリプロピレン、ポリエステル、ポリエチレン及びナイロンからなる群より選択される、
請求項１に記載のギプス下ライナー。
【請求項３】
前記ライナーは、織成布、編成布、不織布及び縫成布からなる群より選択される１又は複数の布形成技法で形成される、
請求項１に記載のギプス下ライナー。
【請求項４】
前記布は、さらなる耐水性、抗菌性、防臭性又はアロマセラピー特性を提供するために少なくとも１種の仕上げ加工を施され、
前記ライナーの機能性が高まるか又は患者にとってのギプス装着感が向上する、
請求項１に記載のギプス下ライナー。
【請求項５】
前記ライナーは、内面及び外面の少なくとも１つに接着剤被膜を含み、該ライナーが使用されると自分自身と接着して部分的に重なった層の位置を互いに相対的に維持することにより患者への使用を助ける、
請求項１に記載のギプス下ライナー。
【請求項６】
前記ライナーは、長手方向よりも幅方向に優れた伸張性を有して使用時の伸びをより大きくする、
請求項１に記載のギプス下ライナー。
【請求項７】
前記接着剤は、好ましくは、アクリル及びシリコーン接着剤からなる群より選択される低粘着性で感圧性接着剤である、
請求項１に記載のギプス下ライナー。
【請求項８】
単繊維の前記糸は少なくとも０．０３ｍｍの直径を有する、
請求項１に記載のギプス下ライナー。
【請求項９】
単繊維の前記糸は、約０．０５〜約０．２５ｍｍの間の直径を有する、
請求項１に記載のギプス下ライナー。
【請求項１０】
請求項１に記載のギプス下ライナーであって、
（ａ）前記ライナーは内面及び外面にピラー及びインレイステッチを用いてスペーサー領域にＶ字縫いで構築され、
（ｂ）前記糸は約０．０３〜約０．２５ｍｍの直径を有し、
（ｃ）前記ライナーは、少なくとも５０段／ｍで形成され、約５０〜約４００ｇ／ｍ２の間の重さである、
ギプス下ライナー。
【請求項１１】
前記ライナーは約１００〜約２５０ｇ／ｍ２の間の重さであり、圧縮されていない又は張力を受けていない場合の名目上の厚さは約１．５〜約３．５ｍｍである、
請求項１に記載のギプス下ライナー。
【請求項１２】
前記ライナーは、フッ素化学種、シリコーン又は他の撥水性の仕上げを含み、排水性を改善し乾燥をより速めている、
請求項１に記載のギプス下ライナー。
【請求項１３】
患者の解剖学的形状に使用されてギプス材料と重ねられるギプス下ライナーであって、
（ａ）対向する２面と該対向する２面を分離状態で連結する中間スペーサー領域とを有する筒型布地を含み、
（ｂ）前記ライナーは、疎水性、軽量性、通気性及び嵩減少抵抗性を高め、該ライナーの長期間の使用による湿気及び細菌による虚脱と分解に対する耐性を高めるために、少なくとも一部が、疎水性、耐水性単繊維の糸で構成され、
（ｃ）前記ライナーは長手方向及び幅方向の両方で十分な伸縮性を有し、使用時にしわが寄ることなく解剖学的形状で前記ギプス下ライナーを適合しやすくするものである、
ギプス下ライナー。
【請求項１４】
前記ライナーは撥水性の仕上げを含み、排水性を改善し乾燥をより速めている、
請求項１３に記載のギプス下ライナー。
【請求項１５】
患者の解剖学的形状に使用されてギプス材料と重ねられるギプス下ライナーであって、
（ａ）対向する２面と該対向する２面を分離状態で連結する中間スペーサー領域とを有するロール形の長い布地を含み、
（ｂ）前記ライナーは、疎水性、軽量性、通気性及び嵩減少抵抗性を高め、該ライナーの長期間の使用による湿気及び細菌による虚脱と分解に対する耐性を高めるために、少なくとも一部が、疎水性、耐水性単繊維の糸で構成され、
（ｃ）前記ライナーは長手方向及び幅方向の両方で十分な伸縮性を有し、使用時にしわが寄ることなく解剖学的形状で前記ギプス下ライナーを適合しやすくするものである、
ギプス下ライナー
【請求項１６】
前記単繊維の糸は、約０．０５〜約０．２５ｍｍの間の直径を有する、
請求項１５に記載のギプス下ライナー。
【請求項１７】
請求項１５に記載のギプス下ライナーであって、
（ａ）前記ライナーは内面及び外面にピラー及びインレイステッチを用いてスペーサー領域にＶ字縫いで構築され、
（ｂ）前記糸は約０．０３〜約０．２５ｍｍの直径を有し、
（ｃ）前記ライナーは、少なくとも５０段／ｍで形成され、約５０〜約４００ｇ／ｍ２の間の重さである、
ギプス下ライナー。
【請求項１８】
前記ライナーは、約１００〜約２５０ｇ／ｍ２の間の重さであり、圧縮されていない又は張力を受けていない場合の名目上の厚さは約１．５〜約３．５ｍｍである、
請求項１に記載のギプス下ライナー。
【発明の詳細な説明】
【技術分野】
【０００１】
本発明は、比較的硬い材料のギプス（焼石膏又は合成ギプステープで構成されたものなど）から患者の皮膚を守りクッションとなるのに使われるタイプのギプス下ライナーに関する。このライナーにより、患者はライナーが濡れる心配をすることなく、入浴、シャワー水泳などの日常動作を行うことができる。
【発明の開示】
【発明が解決しようとする課題】
【０００２】
従来のギプスパッドは、単純なメリヤス地と綿又は合成繊維製パッド材料とで構成されており、耐水性能をほとんどまたはまったく示さない。綿及び合成パッドのあるものは実際水を吸収して大量に保持する。ギプスは、代表的には、６〜８週間の間装着される。この期間中、吸水性メリヤス地を含む従来のギプスは、皮膚の浸軟、不快感及び細菌の繁殖を促進する可能性があり、細菌は発汗、洗濯及び入浴の水がメリヤス地の中まで入ると悪臭を放つ。メリヤス地は、長期間濡れたまま又は湿ったままだと、上記の問題を引き起こす。
【０００３】
本発明は、市場ですでに入手可能な耐水性製品と比較して、より快適で耐水性を有するライナーを低コストで提供する。本発明は、米国特許第５１０２７１１号及び第５２７７９５４号に見いだされるような耐水性ギプス下ライナーの欠点を克服する構造物に関する。例えば、単繊維構造のライナーは、幅方向により高い延長性を有し、使用時により高い伸縮性を提供して手足の周りに容易に密着させられるより良く適合するライナーをもたらす。当該分野で既知の他のライナー及びパッド製品と比較して改善されたパッド／クッション性を有するため、本発明のギプス下ライナーは、使用時に必要な層が少ない。また、本発明は両表面又は片面のいずれかに接着剤被膜を組み合わせて有してもよい。粘着性の表面は、皮膚と反対側に用いられた場合、自分自身に十分に接着してギプス用のより滑らかな下層を形成する。さらに、これはギプステープの下で滑り止め効果を提供し、ライナーを正しい位置に維持してギプステープの使用をより簡単にする。
【０００４】
従来のギプスパッド及び市販されている耐水性パッドの問題の１つは、水及び汗が構造内に吸収されることで４〜６週間かけてパッドがギプス下面で虚脱する（collapse）ことである。この厚みの減少とその結果密度が上昇することは、浸潤（wicking）及び蒸発の両方で水分透過を妨害し、パッドがもたらす保護を減少させる。
【０００５】
本出願で開示され請求されるような耐水性ギプス下ライナーは、通常さらなる処置又は治療を必要とする皮膚の浸軟問題を軽減する助けとなり得、そして頻繁なギプス交換の必要性を排除する。本発明は、水が明らかにパッドに侵入することなく、したがって皮膚を比較的乾燥させたまま、入浴、シャワー及び水との接触に適応できる。また、本発明のパッドは現在市場にある耐水性製品と比較して、改善された快適性、クッション性、通気性、使用の容易さ及び薄さを提供する。
【０００６】
したがって、耐水性ギプス下ライナーを提供することが本発明の目的である。
【０００７】
石膏又は合成ギプステープギプスの下に装着したときに快適なギプス下ライナーを提供することが本発明の他の目的である。
【０００８】
比較的薄く、したがって使用時に適切に重ね合わせた場合に薄型ギプス下ライナー層となるギプス下ライナーを提供することが本発明の他の目的である。
【０００９】
比較的すき間があり、したがって通気性があるギプス下ライナーを提供することが本発明の他の目的である。
【００１０】
長期間の使用中に虚脱しにくいギプス下ライナーを提供することが本発明の他の目的である。
【００１１】
濡れてしまった場合にギプス／ライナーからの水の排出を促進するギプス下ライナーを提供することが本発明の他の目的である。
【００１２】
非常に弾力性のあるギプス下ライナーを提供することが本発明の他の目的である。
【課題を解決するための手段】
【００１３】
本発明の一つの実施形態によれば、患者の解剖学的形状に使用されてギプス材料と重ねられるギプス下ライナーが提供される。このライナーは、対向する２面と該対向する２面を分離状態で連結する中間スペーサー領域とを有する長い布地を含み、前記ライナーは、疎水性、軽量性、通気性及び嵩減少抵抗性を高め、該ライナーの長期間の使用による湿気及び細菌による虚脱と分解に対する耐性を高めるために、少なくとも一部が、疎水性、耐水性単繊維の糸で構成され、前記ライナーは長手方向及び幅方向の両方で十分な伸縮性を有し、使用時にしわが寄ることなく解剖学的形状で前記ギプス下ライナーを適合しやすくなる。
【００１４】
本発明の他の実施形態では、前記糸はポリプロピレン、ポリエステル、ポリエチレン及びナイロンからなる群より選択される。
【００１５】
本発明の他の実施形態では、前記ライナーは、織成布、編成布、不織布及び縫成布からなる群より選択される１又は複数の布形成技法で形成される。
【００１６】
本発明の他の実施形態では、前記布は、さらなる耐水性、抗菌性、防臭性又はアロマセラピー特性を提供するために少なくとも１種の仕上げ加工を施され、前記ライナーの機能性が高まるか又は患者にとってのギプス装着感が向上する。
【００１７】
本発明の他の実施形態では、前記ライナーは、内面及び外面の少なくとも１つに接着剤被膜を含み、該ライナーが使用されると自分自身と接着して部分的に重なった層の位置を互いに相対的に維持することにより患者への使用を助ける。
【００１８】
本発明の他の実施形態では、前記ライナーは、長手方向よりも幅方向に優れた伸張性を有して使用時の伸びをより大きくする。
【００１９】
本発明の他の実施形態では、前記接着剤は、好ましくは、アクリル及びシリコーン接着剤からなる群より選択される低粘着性で感圧性接着剤である。
【００２０】
本発明の他の実施形態では、単繊維の前記糸は少なくとも０．０３ｍｍの直径を有する。
【００２１】
本発明の他の実施形態では、単繊維の前記糸は、約０．０５〜約０．２５ｍｍの間の直径を有する。
【００２２】
本発明の他の実施形態では、ギプス下ライナーが提供され、前記ライナーは内面及び外面にピラー及びインレイステッチを用いてスペーサー領域にＶ字縫い（ｎｅｅｄｌｅ  Ｖ）で構築され、前記糸は約０．０３〜約０．２５ｍｍの直径を有し、前記ライナーは、少なくとも５０段／ｍで形成され、約５０〜約４００ｇ／ｍ２の間の重さである。
【００２３】
本発明の他の実施形態では、前記ライナーは約１００〜約２５０ｇ／ｍ２の間の重さであり、圧縮されていない又は張力を受けていない場合の名目上の厚さは約１．５〜約３．５ｍｍである。
【００２４】
本発明の他の実施形態では、前記ライナーは、フッ素化学種、シリコーン又は他の撥水性の仕上げを含み、排水性を改善し乾燥をより速めている。
【００２５】
本発明の他の実施形態では、対向する２面と該対向する２面を分離状態で連結する中間スペーサー領域とを有する筒型布地を含み、前記ライナーは、疎水性、軽量性、通気性及び嵩減少抵抗性を高め、該ライナーの長期間の使用による湿気及び細菌による虚脱と分解に対する耐性を高めるために、少なくとも一部が、疎水性、耐水性単繊維の糸で構成され、前記ライナーは長手方向及び幅方向の両方で十分な伸縮性を有し、使用時にしわが寄ることなく解剖学的形状で前記ギプス下ライナーを適合しやすくする。
【００２６】
本発明の他の実施形態では、前記ライナーは撥水性の仕上げを含み、排水性を改善し乾燥をより速めている。
【００２７】
本発明の他の実施形態では、患者の解剖学的形状に適用されてギプス材料と重ねられるギプス下ライナーが提供され、このライナーは、（ａ）対向する２面と該対向する２面を分離状態で連結する中間スペーサー領域とを有するロール形の長い布地を含み、（ｂ）前記ライナーは、疎水性、軽量性、通気性及び嵩減少抵抗性を高め、該ライナーの長期間の使用による湿気及び細菌による虚脱と分解に対する耐性を高めるために、少なくとも一部が、疎水性、耐水性単繊維の糸で構成され、（ｃ）前記ライナーは長手方向及び幅方向の両方で十分な伸縮性を有し、使用時にしわが寄ることなく解剖学的形状で前記ギプス下ライナーを適合しやすくするものである。
【００２８】
本発明の他の実施形態では、前記単繊維の糸は、約０．０５〜約０．２５ｍｍの間の直径を有する。
【００２９】
本発明の他の実施形態では、（ａ）前記ライナーは内面及び外面にピラー及びインレイステッチを用いてスペーサー領域にＶ字縫いで構築され、（ｂ）前記糸は約０．０３〜約０．２５ｍｍの直径を有し、（ｃ）前記ライナーは、少なくとも５０段／ｍで形成され、約５０〜約４００ｇ／ｍ２の間の重さである。
【００３０】
本発明の他の実施形態では、約１００〜約２５０ｇ／ｍ２の間の重さであり、圧縮されていない又は張力を受けていない場合の名目上の厚さは約１．５〜約３．５ｍｍである。
【発明を実施するための最良の形態】
【００３１】
本発明の目的のいくつかは上記で記載してきた。本発明の他の目的および利点は、以下の図面と併用して本発明が進行することで明らかになるだろう。
【００３２】
ここで特に図面を参照すると、本発明によるギプス下ライナーは図１に図示され、一般に符号１０で示される。ギプス下ライナー１０は任意の所望の幅及び長さで形成され得るが、図１、図２及び図３に示されるギプス下ライナー１０は７．５ｃｍ（３インチ）幅であり、運搬及び使用までの貯蔵用に製造過程でロール型になっている。ギプス下ライナー１０は、図２に示すとおり、ロールから容易に使用できる。ライナー１０は、以下でさらに詳細に記載されるとおり、対向する２面１１、１２及びこの２面１１、１２を分離状態で連結する中間のスペーサー領域１３を含む。ギプス下ライナー１０は、管型又はロールにした長いパッド型に形成することができる。
【００３３】
ライナー１０は、任意の適した有機または無機単繊維糸、好ましくは疎水性／耐水性単繊維の糸（ポリプロピレン、ポリエステル、ポリエチレン及びナイロンなど）を用いて構築することができる。ライナー１０を構築するために用いられる単繊維糸は、好ましくは少なくとも０．０３ｍｍの直径を有する。ライナー１０は、スペーサーの有る布構造物に構築されて十分なクッション性と通気性を提供し、そして１１、１２両面上及びスペーサー領域１３中への単繊維疎水性の糸の使用が疎水性、軽量性、通気性及び長期間の使用中の水分及び細菌による虚脱と分解に対する耐性を高めることがわかっている。
【００３４】
ライナー１０は、様々な編物技法（例えば、緯編み及び経編み）により、織布、不織布、縫成布などの任意の適した布形成技法またはそれらの技法の組合せを用いて形成される。好ましくは、その構造は、長手方向及び幅方向の両方である程度の伸縮性をもたらし、そして使用時に解剖学的形状周りにギプス下ライナー１０を適合しやすくする。
【００３５】
ライナー１０は、１種又は複数の仕上げ処理を施されてさらなる耐水性、抗菌性及び／又は防臭性特性又はアロマセラピーを提供して機能性を高めるか又は患者にとってのギプス装着感を向上させることが可能である。あるいは、ライナー１０は、適した充填材又は仕上げ剤と組み合わせて修飾／加工された単繊維糸から製造されてライナー１０の性能を改善することが可能である。
【００３６】
ライナー１０はまた、患者への使用を助けるために１１、１２の片面または両面上に接着剤被膜が提供されてもよい。接着剤は、好ましくは、アクリル又はシリコーン接着剤などの、任意の適した低粘着、感圧性接着剤である。接着剤は、ギプス技師によりライナー１０が適用されるとライナー自身に接着することで各層を互いに相対的に正しい位置に維持することにより、使用の助けとなる。
【００３７】
１つの好適な実施形態において、ライナー１０は、ポリプロピレン単繊維とその１表面上に低粘着、感圧性接着剤を用いて、スペーサー布として構築される。単繊維糸は、少なくとも０．０３ｍｍ、好ましくは０．０５〜０．２５ｍｍの直径を有する。好ましくは、ライナー１０は、さらなる仕上げ又は撥水処理を必要としない。
【００３８】
より詳細には、好適な実施形態のライナー１０は、ダブルニードル列経編機（double needle bed knitting machine）でポリプロピレン単繊維糸から構築され、ラッシェル経編機（warp knitting Raschel machine）又はクロッシェ編機（Crochet knitting machine）のいずれかで編むことができる。ライナー１０は、好ましくは表面１１、１２上のピラー及びインレイステッチ及びスペーサー領域１３での３又は５針のＶ字縫いによって構築される。糸は０．０３〜０．２５ｍｍの直径を有する。ライナー１０用の布は、少なくとも５０段／ｍ、好ましくは２００〜８５０段／ｍで形成される。ライナー５０は、５０〜４００ｇ／ｍ２、より好ましくは１００〜２５０ｇ／ｍ２の重さである。ライナー１０は、圧縮されていない又は張力を受けていない場合の名目上の厚さが約１．５〜約３．５ｍｍである。
【００３９】
あるいは、ギプス下ライナーは、患者に、より快適さを提供するために糸の少なくとも１種が多繊維又は紡績糸であるスペーサー布として構築されてもよい。ライナーは、適したフッ素化学種、シリコーン又は他の撥水性の仕上げ処理を施され、排水性を改善し乾燥をより速めてもよい。
【００４０】
ここで図２を参照すると、ギプス下ライナー１０は、怪我した手足に従来の様式で使用される。上記のとおり、ギプス下ライナー１０によりもたらされる伸縮性により、しわもひだもなく、迅速、正確、密着した適切な使用が可能になる。
【００４１】
図３〜図７に示されるとおり、ギプス下ライナー１０の使用後、従来のギプステープ２０を濡らして（図３）、余分な水を絞って除き（図４）、そして反対側の末端でギプス下ライナー１０を重ね合わせないように通常の方法で注意しながら怪我した手足に使用し（図５〜７）、ギプス下ライナー１０を少しむき出しで残す。
【００４２】
ここで図８を参照すると、筒型ニットライナー３０が示され、好ましくは上記の好適な構成と同様の構成を持つ。ライナー３０は、図１に示されるように、外側表面３１、内側表面３２及びこの２面３１、３２を分離させかつ相互接続する中間のスペーサー領域３３を含む。図９に示すとおり、ライナー３０は巻き付けるかわりに従来のメリヤス地と同様な様式で手足の上に引っ張って重ねる。その後、ギプステープ２０を従来の様式で使用する。
【００４３】
ギプス下ライナーを上記に記載した。本発明の様々な詳細は、その範囲から逸脱することなく変更することができる。そのうえさらに、本発明を実施するための最良の形態の上記の記述は、例示のみを目的とし、特許請求の範囲により定義される本発明を制限することを目的としない。
【図面の簡単な説明】
【００４４】
【図１】図１は、本発明の実施形態の１つによるギプス下ライナーのロールの斜視図である。
【図２】図２は、ギプス下ライナーを手首と前腕に使用した図である。
【図３】図３は、ギプス下ライナーに重ねて使用するギプステープの調製の図である。
【図４】図４は、ギプス下ライナーに重ねて使用するギプステープの調製の図である。
【図５】図５は、ギプス下ライナーへのギプステープの使用の図である。
【図６】図６は、ギプス下ライナーへのギプステープの使用の図である。
【図７】図７は、完成したギプスの図である。
【図８】図８は、筒袖型のライナーの図である。
【図９】図９は、ギプステープ包帯の使用前に腕にはめた袖ライナーを示す図である。
【図１】
2009513281.tif 000003
【図２】
2009513281.tif 000004
【図３】
2009513281.tif 000005
【図４】
2009513281.tif 000006
【図５】
2009513281.tif 000007
【図６】
2009513281.tif 000008
【図７】
2009513281.tif 000009
【図８】
2009513281.tif 000010
【図９】
2009513281.tif 000011
【国際調査報告】
2009513281.tif 000012